FR 3013632 A1 20150529 FR 1361726 A 20131127 - 1 - INTERCALAIRE PLASTIQUE VISCOELASTIQUE POUR UN AMORTISSE- MENT VIBRO-ACOUSTIQUE ET VITRAGE COMPRENANT UN TEL INTER- CALAIRE L'invention concerne un intercalaire plastique viscoélastique destiné à être incorporé entre deux feuilles de verre pour former un vitrage feuilleté ayant des propriétés d'amortissement vibro-acoustiques, destiné notamment à des engins de locomotion, en particulier un véhicule automobile. Parmi toutes les qualités concourant au confort dans les moyens de transport modernes comme les trains et les automobiles, le silence est devenu déterminant. Le confort acoustique a été amélioré depuis plusieurs années maintenant, en traitant les bruits, tels que les bruits du moteur, de roulement ou de suspension, et cela à leur origine ou au cours de leur propagation aérienne ou dans les solides, au moyen par exemple de revêtements absorbants, de pièce de liaison en élastomère. Les formes des véhicules ont été également modifiées pour améliorer la pénétration dans l'air et diminuer les turbulences qui sont elles-mêmes sources de bruit. Et depuis quelques années, on s'est penché sur le rôle que pouvaient jouer les vitrages dans l'amélioration du confort acoustique, en particulier des vitrages feuilletés comportant des films intercalaires plastiques. Les vitrages feuilletés présentent en outre d'autres avantages tels que supprimer le risque de projection de fragments en cas de casse brutale, constituer un retardateur d'effraction. Il a été mis en évidence que l'utilisation de films plastiques standards dans des vitrages feuilletés ne convenait pas dans l'amélioration du confort acoustique. Il a alors été développé des films plastiques spécifiques qui présentaient des propriétés d'amortissement permettant une amélioration du con- fort acoustique. Par ailleurs, dans les pare-brise existants, l'épaisseur de la feuille de verre destinée à être tournée vers l'extérieur du véhicule est en général de -2- 2,1 mm et l'épaisseur de la feuille de verre destinée à être tournée vers l'intérieur du véhicule est en général de 1,6 mm. Toutefois, la tendance est à l'allègement des véhicules automobiles afin de diminuer leur consommation et le rejet de CO2 induit. Un moyen est de proposer des vitrages automobiles plus légers. Une solution pour diminuer le poids des vitrages est de diminuer l'épaisseur des feuilles de verre. Toutefois, cette diminution d'épaisseur entraîne une dégradation des propriétés acoustiques du vitrage feuilleté. Par ailleurs, il est également important de limiter la hausse de tempéra- ture à l'intérieur d'un véhicule due au rayonnement infrarouge du soleil, pour améliorer le confort des passagers. Il y a donc un besoin pour un intercalaire plastique viscoélastique destiné à être incorporé entre deux feuilles de verre pour former un vitrage feuilleté ayant des propriétés d'amortissement vibro-acoustiques, qui permette une diminution de l'épaisseur des feuilles de verre sans dégradation des propriétés d'amortissement vibro-acoustiques, tout en assurant un contrôle solaire. Pour cela, l'invention propose un intercalaire plastique viscoélastique destiné à être incorporé entre deux feuilles de verre pour former un vitrage feuilleté ayant des propriétés d'amortissement vibro-acoustiques, l'intercalaire comprenant au moins une couche en matériau plastique viscoélastique aux propriétés d'amortissement vibro-acoustique et l'intercalaire comprenant des particules avec une fonction de filtre au rayonnement infrarouge, l'intercalaire étant tel que la fréquence de résonance f2 du deuxième mode de résonance d'un barreau de vitrage feuilleté de surface 25 mm x 300 mm composé de deux feuilles de verre d'épaisseur 2,1 mm chacune entre lesquelles est incorporé l'intercalaire, déterminée par un mesurage de l'impédance mécanique (MIM) à 20°C selon la norme ISO 16940, est comprise entre 760 Hz et 1000 Hz et le facteur de perte 112 du deuxième mode de résonance du même barreau, déterminé par MIM dans les mêmes conditions, est supérieur ou égal à 0,25. Selon une autre particularité, la couche est à base de polyvinylbutyral et de plastifiant. Selon une autre particularité, la fréquence de résonance f2 est comprise entre 800 et 900 Hz, de préférence entre 800 Hz et 850 Hz. Selon une autre particularité, le facteur de perte 1I2 est supérieur à 0,30. - 3 - Selon une autre particularité, l'intercalaire comprend en outre deux couches externes en PVB standard, la couche étant entre les deux couches externes. Selon une autre particularité, le mesurage de l'impédance mécanique est réalisé au moins 1 mois après assemblage du barreau de vitrage feuilleté, le barreau de vitrage feuilleté ayant lui-même été assemblé au moins 1 mois après la fabrication de l'intercalaire. L'invention concerne également un vitrage comprenant : - une feuille de verre d'épaisseur comprise entre 0,5 mm et 2,6 mm, - une feuille de verre d'épaisseur comprise entre 0,5 mm et 1,6 mm, - un intercalaire décrit plus haut, l'intercalaire étant entre les feuilles de verre, dans lequel l'épaisseur totale des feuilles de verre est strictement inférieure à 3,7 mm. L'invention concerne également un véhicule automobile comprenant un vitrage décrit ci-dessus, la feuille de verre d'épaisseur comprise entre 0,5 mm et 2,6 mm étant tournée vers l'extérieur du véhicule et la feuille de verre d'épaisseur comprise entre 0,5 mm et 1,6 mm étant tournée vers l'intérieur du véhicule. L'invention concerne également une utilisation du vitrage décrit plus haut comme pare-brise de véhicule automobile. D'autres caractéristiques et avantages de l'invention vont à présent être décrits en regard des dessins sur lesquels : - La figure 1 représente une courbe de l'isolement acoustique en fonction de la fréquence, mesuré sur trois pare-brise ; - La figure 2 représente une vue en coupe d'un vitrage selon l'invention. L'invention se rapporte à un intercalaire plastique viscoélastique destiné à être incorporé entre deux feuilles de verre pour former un vitrage feuilleté ayant des propriétés d'amortissement vibro-acoustiques. L'intercalaire com- prend au moins une couche en matériau plastique viscoélastique avec des propriétés d'amortissement vibro-acoustique. L'intercalaire est tel que la fréquence de résonance f2 du deuxième mode de résonance d'un barreau de vitrage feuilleté de surface 25 mm x 300 mm composé de deux feuilles de verre d'épaisseur 2,1 mm chacune entre lesquelles est incorporé l'intercalaire, déterminée par un mesurage de l'impédance mécanique (MIM) à 20°C selon la norme ISO 16940 (avec une seule différence concernant l'épaisseur des feuilles de verre du barreau qui est de 2,1 mm au lieu de 4 mm), est comprise entre 760 Hz et 1000 Hz et le facteur de perte 1I2 du deuxième mode de résonance du même barreau, déterminé par MIM dans les mêmes conditions, est supérieur ou égal à 0,25. De plus, l'intercalaire comprend des particules avec une fonction de filtre au rayonnement infrarouge, ce qui permet un contrôle solaire améliorant le confort dans un véhicule équipé d'un vitrage comprenant l'intercalaire. Les inventeurs ont mis en évidence, comme on le verra plus loin, qu'un intercalaire comprenant ces caractéristiques permet d'obtenir un vitrage feuille- té aminci aux performances acoustiques équivalentes, voire supérieures, à celles d'un vitrage feuilleté avec des épaisseurs de verre classiques incorporant un intercalaire à propriétés acoustiques améliorées connu. L'intercalaire selon l'invention est destiné à être incorporé entre deux feuilles de verre pour former un vitrage feuilleté. La figure 2 représente une vue en coupe d'un vitrage selon l'invention. Le vitrage comprend deux feuilles de verre 1, 2 entre lesquelles est insé- ré l'intercalaire selon l'invention. La solidarisation de l'intercalaire aux feuilles de verre est réalisée par des moyens connus, par exemple par empilement des feuilles de verre et de l'intercalaire et par passage de l'ensemble en autoclave. La feuille de verre 1 du vitrage est destinée à être tournée vers l'extérieur du véhicule tandis que la feuille de verre 2 est destinée à être tournée vers l'intérieur du véhicule. La feuille de verre 1 est de préférence plus épaisse que la feuille de verre 2 de façon à ce que le vitrage permette une meilleure protection contre les attaques extérieures (intempéries, projection de gravillons, etc...). En effet, plus le verre est épais, plus il est résistant mécani- quement. Toutefois, plus le verre est épais, plus il est lourd. Il faut donc trouver un compromis entre la résistance mécanique et le poids du vitrage. Ainsi, l'épaisseur de la feuille de verre 1 est par exemple comprise entre 0,5 mm et -5- 2,6 mm, de préférence entre 1,4 et 2,0 mm et l'épaisseur de la feuille de verre 2 est par exemple comprise entre 0,5 mm et 1,6 mm, de préférence entre 1,1 et 1,5 mm. Dans les vitrages existants, l'épaisseur de la feuille de verre 1 est en général de 2,1 mm et l'épaisseur de la feuille de verre 2 est en général de 1,6 mm, soit une épaisseur totale de verre de 3,7 mm. Le vitrage selon la présente invention comprend une épaisseur totale de verre strictement inférieure à 3,7 mm, de préférence inférieure ou égale à 3,2 mm. De préférence, selon l'invention, l'épaisseur de la feuille de verre 1 est de 1,8 mm et l'épaisseur de la feuille de verre 2 est de 1,4 mm afin de limiter le poids du vitrage, ce qui permet de réduire la consommation en carburant d'un véhicule équipé d'un tel vitrage. Cela permet également de manipuler plus facilement le vitrage et d'économiser de la matière. Le vitrage selon l'invention peut également avoir une feuille de verre 1 d'épaisseur 1,6 mm et une feuille de verre 2 d'épaisseur 1,2 mm, ou une feuille de verre 1 d'épaisseur 1,4 mm et une feuille de verre 2 d'épaisseur 1,1 mm. L'intercalaire est constitué d'au moins une couche 3 en plastique viscoé- lastique aux propriétés d'amortissement vibro-acoustique. Elle est de préfé- rence à base de polyvinylbutyral et de plastifiant. Le taux et la nature du plasti- fiant et le degré d'acétalisation du polyvinylbutyral permettent de jouer de façon connue sur la rigidité d'un composant à base de polyvinylbutyral et de plastifiant. Dans l'exemple de la figure 2, l'intercalaire comprend également deux couches 4, 5, dites couches externes, entre lesquelles est insérée la couche 3. Les couches externes 4, 5 sont de préférence en PVB standard. La couche 3 est moins rigide que les couches externes 4, 5 afin de vibrer correctement pour assurer l'amortissement acoustique souhaité. En variante, l'intercalaire peut comporter au moins deux couches en plastique viscoélastique aux propriétés d'amortissement vibro-acoustique, en- tourées ou pas de couches en PVB standard. Les caractéristiques acoustiques de l'intercalaire sont déterminées par mesurage de l'impédance mécanique (MIM) à 20°C selon la norme ISO 16940 - 6 - d'un barreau de vitrage feuilleté de surface 25 mm x 300 mm composé de deux feuilles de verre d'épaisseur 2,1 mm (et non de 4 mm comme préconisé dans la norme ISO 16940) chacune entre lesquelles est incorporé un intercalaire selon l'invention, c'est-à-dire un intercalaire comprenant au moins une couche en plastique viscoélastique aux propriétés d'amortissement vibro-acoustique. Le MIM permet de déterminer des fréquences de résonance et des fac- teurs de perte des différents modes de résonance du barreau de vitrage feuilleté. L'intercalaire est selon l'invention si la fréquence de résonance f2 du 10 deuxième mode de résonance du barreau de vitrage feuilleté déterminé par MIM est comprise entre 760 Hz et 1000 Hz et le facteur de perte 112 du deuxième mode de résonance du barreau de vitrage feuilleté déterminé par MIM est supérieur ou égal à 0,25. De préférence, la fréquence de résonance f2 est comprise entre 800 Hz 15 et 900 Hz, ce qui permet d'avoir des performances acoustiques améliorées en dégradant moins le niveau d'affaiblissement du vitrage feuilleté avant la fréquence critique. De façon encore préférée, la fréquence de résonance f2 est comprise entre 800 Hz et 850 Hz, ce qui permet d'avoir des performances acoustiques encore améliorées en dégradant encore moins le niveau 20 d'affaiblissement du vitrage feuilleté avant la fréquence critique. De préférence, le facteur de perte 112 est supérieur à 0,30, ce qui permet d'avoir des performances acoustiques améliorées en améliorant l'amortissement acoustique. Le mesurage de l'impédance mécanique (MIM) est réalisé au moins 1 25 mois après assemblage du barreau de vitrage feuilleté, le barreau de vitrage feuilleté ayant lui-même été assemblé au moins 1 mois après la fabrication de l'intercalaire. Cela permet d'être sûr que l'intercalaire et le vitrage feuilleté ont atteint des états stables et donc de déterminer des valeurs fiables. La figure 1 représente une courbe de l'isolement acoustique en fonction 30 de la fréquence, mesuré sur trois pare-brise. L'isolement acoustique d'un vi- trage rend compte des performances acoustiques qui pourront être constatées sur un véhicule équipé dudit vitrage. Ainsi, un premier pare-brise (21-16 connu) comprend : -7- - deux feuilles de verre d'épaisseurs respectives 2,1 mm et 1,6 mm, et - un intercalaire comprenant deux couches externes en PVB standard et une couche centrale en plastique viscoélastique aux propriétés d'amortissement vibro-acoustique, l'intercalaire ayant une fréquence de résonance f2 de 675 Hz (± 15 Hz) et un facteur de perte 112 égal à 0,35 (± 0,03). Le premier pare-brise correspond à un pare-brise classique avec un intercalaire aux propriétés d'amortissement acoustique connu. La courbe d'isolement acoustique (représentée par des losanges) du 10 premier pare-brise montre un creux vers 6500 Hz. Un deuxième pare-brise (18-14 connu) comprend : - deux feuilles de verre d'épaisseurs respectives 1,8 mm et 1,4 mm, et - un intercalaire comprenant deux couches externes en PVB standard et une couche centrale en plastique viscoélastique aux propriétés 15 d'amortissement vibro-acoustique, l'intercalaire ayant une fréquence de résonance f2 de 675 Hz (± 15 Hz) et un facteur de perte 112 égal à 0,35 (± 0,03). Le deuxième pare-brise correspond à un pare-brise aminci avec un intercalaire identique à celui du premier pare-brise. 20 La courbe d'isolement acoustique (représentée par des carrés) du deu- xième pare-brise montre un comportement similaire à celle du premier pare-brise jusque vers 5000 Hz, mais un creux décalé vers les hautes fréquences, vers 8000 Hz. Ce décalage du creux est très gênant car cela implique que ce pare-brise laisse passer des bruits aériens à des fréquences aigües qui sont 25 gênantes pour l'oreille humaine. Un troisième pare-brise (18-14 invention) comprend : - deux feuilles de verre d'épaisseurs respectives 1,8 mm et 1,4 mm, et - un intercalaire comprenant deux couches externes en PVB standard et une couche centrale en plastique viscoélastique aux propriétés 30 d'amortissement vibro-acoustique, l'intercalaire ayant une fréquence de résonance f2 de 800 Hz (± 15 Hz) et un facteur de perte 112 égal à 0,30 (± 0,03). Le troisième pare-brise correspond à un pare-brise aminci avec un intercalaire selon l'invention. La courbe d'isolement acoustique (représentée par des triangles) du troisième pare-brise montre un comportement similaire à celle du premier pare- brise, avec un creux recentré vers 6500 Hz et des valeurs d'isolement acous- tique similaires à celles du premier pare-brise. Le pare-brise avec un intercalaire selon l'invention permet donc bien de compenser la dégradation acoustique liée à l'amincissement du vitrage. Le vitrage feuilleté selon l'invention peut être utilisé comme pare-brise de véhicule automobile. Dans ce cas-là, il satisfait bien entendu à toutes les conditions du règlement No. 43 des Nations Unies (dit règlement R43) de résistance aux chocs durs pour assurer sa résistance mécanique. Pour ce faire, dans le cas d'un intercalaire comprenant deux couches externes en PVB standard, l'épaisseur de ces couches externes 4, 5 est par exemple adaptée de façon connue, par exemple par la demande de brevet FR 09 52567. Par ailleurs, l'intercalaire comprend des particules avec une fonction de filtre au rayonnement infrarouge. Les particules sont dispersées dans la masse. Elles ont une taille moyenne inférieure au micron. Elles peuvent être en Re, Hf, Nb, Ti, Si, Zn, Zr, Fe, Al, Cr, Co, Ce, In, Ni, Ag, Cu, Pt, Mn, Ta, W, V et/ou Mo et/ou leurs oxydes, nitrides, sulfides, silicates, et/ou dopées Sb ou F. En variante, elles peuvent être en ATO ou ITO. REVENDICATIONS1. Intercalaire plastique viscoélastique destiné à être incorporé entre deux feuilles de verre pour former un vitrage feuilleté ayant des propriétés d'amortissement vibro-acoustiques, l'intercalaire comprenant au moins une couche (3) en matériau plastique viscoélastique aux propriétés d'amortissement vibro-acoustique et l'intercalaire comprenant des particules avec une fonction de filtre au rayonnement infrarouge, l'intercalaire étant tel que la fréquence de résonance f2 du deuxième mode de résonance d'un barreau de vitrage feuilleté de surface 25 mm x 300 mm com- posé de deux feuilles de verre d'épaisseur 2,1 mm chacune entre lesquelles est incorporé l'intercalaire, déterminée par un mesurage de l'impédance mécanique (MIM) à 20°C selon la norme ISO 16940, est comprise entre 760 Hz et 1000 Hz et le facteur de perte 112 du deuxième mode de résonance du même barreau, déterminé par MIM dans les mêmes conditions, est supérieur ou égal à 0,25. 2. Intercalaire selon la revendication 1, dans lequel la couche (3) est à base de polyvinylbutyral et de plastifiant. 3. Intercalaire selon la revendication 1 ou 2, dans lequel la fréquence de résonance f2 est comprise entre 800 et 900 Hz, de préférence entre 800 Hz 20 et 850 Hz. 4. Intercalaire selon l'une des revendications 1 à 3, dans lequel le fac- teur de perte 1I2 est supérieur à 0,30. 5. Intercalaire selon l'une des revendications 1 à 4, comprenant en outre deux couches externes (4, 5) en PVB standard, la couche (3) étant entre 25 les deux couches externes (4, 5). 6. Intercalaire selon l'une des revendications 1 à 5, dans lequel le me- surage de l'impédance mécanique est réalisé au moins 1 mois après assemblage du barreau de vitrage feuilleté, le barreau de vitrage feuilleté ayant lui-même été assemblé au moins 1 mois après la fabrication de l'intercalaire.- 10 - 7. Vitrage comprenant : - une feuille de verre (1) d'épaisseur comprise entre 0,5 mm et 2,6 mm, - une feuille de verre (2) d'épaisseur comprise entre 0,5 mm et 1,6 mm, - un intercalaire selon l'une quelconque des revendications 1 à 6, l'intercalaire étant entre les feuilles de verre (1, 2), dans lequel l'épaisseur totale des feuilles de verre (1, 2) est strictement inférieure à 3,7 mm. 8. Véhicule automobile comprenant un vitrage selon la revendication 7, la feuille de verre (1) d'épaisseur comprise entre 0,5 mm et 2,6 mm étant tournée vers l'extérieur du véhicule et la feuille de verre (2) d'épaisseur comprise entre 0,5 mm et 1,6 mm étant tournée vers l'intérieur du véhicule. 9. Utilisation du vitrage selon la revendication 7 comme pare-brise de véhicule automobile.